(57)【特許請求の範囲】
【請求項１】
酸化グラフェンを得る工程と、
前記酸化グラフェンと有機炭素源とを１〜１０：１の質量比で水で混合して混合溶液を生成する工程と、
前記混合溶液に対し１００〜２５０℃で水熱反応を実施した後、冷却して、固液分離し、洗浄、乾燥して非晶質炭素被覆酸化グラフェン複合材料を得る工程と
を含み、
前記有機炭素源はスクロース、グルコース及びポリエチレングリコールから選ばれる少なくとも一種であることを特徴とする非晶質炭素被覆酸化グラフェン複合材料の製造方法。
【請求項２】
前記酸化グラフェンと有機炭素源との質量比は２〜５：１であることを特徴とする請求項１に記載の非晶質炭素被覆酸化グラフェン複合材料の製造方法。
【請求項３】
前記混合溶液において、水における酸化グラフェンの濃度は、０．１〜１０ｇ／ｍｌであることを特徴とする請求項１に記載の非晶質炭素被覆酸化グラフェン複合材料の製造方法。
【請求項４】
前記水は脱イオン水であることを特徴とする請求項１に記載の非晶質炭素被覆酸化グラフェン複合材料の製造方法。
【請求項５】
前記水熱反応の温度は１２０〜２００℃であり、時間は５〜１０時間であることを特徴とする請求項１に記載の非晶質炭素被覆酸化グラフェン複合材料の製造方法。
【請求項６】
請求項１〜５のいずれか一項に記載の非晶質炭素被覆酸化グラフェン複合材料の製造方法により製造される非晶質炭素被覆酸化グラフェン複合材料のリチウムイオン電池における使用。
【請求項７】
請求項１〜５のいずれか一項に記載の非晶質炭素被覆酸化グラフェン複合材料の製造方法により製造される非晶質炭素被覆酸化グラフェン複合材料のキャパシタにおける使用。
【請求項８】
前記キャパシタの充電比容量は１６３．８２〜１９２．６３Ｆ／ｇであり、且つ、前記キャパシタの放電比容量は１５８．８５〜１８２．５４Ｆ／ｇであることを特徴とする請求項７に記載の使用。
【請求項９】
前記非晶質炭素被覆酸化グラフェン複合材料において、酸化グラフェンを被覆する非晶質炭素の質量分率は１０〜５０％であることを特徴とする請求項６〜８のいずれか一項に記載の使用。
【発明の詳細な説明】
【技術分野】
【０００１】
本発明は、無機化学工学の技術分野に属し、具体的に、非晶質炭素被覆酸化グラフェン複合材料の製造方法及び非晶質炭素被覆酸化グラフェン複合材料の使用に関する。
【背景技術】
【０００２】
２００４年、イギリスのマンチェスター大学のアンドレＫ・ガイム（Andre K. Geim）などによりグラフェン材料を製造した。当該グラフェン材料は、独特な構造及び光電特性を有しているため、人々に広く注目されている。単層グラファイトは、大きな比表面積、優れた電気伝導性、熱伝導性及び低熱膨張係数を有しているため、理想的な材料であると見なされている。例えば、１．高強度であり、ヤング率が１，１００ＧＰａであり、破壊強度が１２５ＧＰａである。２．高い熱伝導率であり、熱伝導率が５，０００Ｗ／ｍＫである。３．高電気伝導性であり、キャリアの転送速度が２００，０００ｃｍ２／Ｖ・ｓである。４．高い比表面積であり、比表面積の理論値が２，６３０ｍ２／ｇである。特に、高電気伝導性及び高い比表面積である性質、及び単分子層の２次元的なナノスケール構造特性を持つため、電極材料に広く応用されることができる。また、楊全紅などは、真空度０．０１〜１０ｋＰａの条件で、５〜５０℃／分の昇温速度で、酸化グラファイトを１５０〜６００℃までに加熱して、高真空熱処理を実施して、一定温度で０．５〜２０時間維持して、酸化グラファイトのボリュームが急速に膨張して、比表面積が２００〜８００ｍ２／ｇであり、電気化学的な比容量が５０〜２００Ｆ／ｇの酸化グラフェン材料を製造している。一般的に、酸化グラフェンに−Ｃ−ＯＨ、−Ｃ−Ｏ−Ｃ、更に−ＣＯＯＨなどの基を含むため、比較的に強い極性を示す。乾燥された酸化グラフェンは、空気の中で安定性が比較的に低く、湿気を吸収して酸化グラフェン水和物を形成し易い。電極材料として、酸化グラフェンは、優れた放電容量及び電解液との濡れ特性を有するが、例えば、フッ化酸化グラファイトの電気伝導率が低く、安定性が更に向上する必要があり、電池の大電流性能が悪いなどの若干の欠点が存在している。
【先行技術文献】
【特許文献】
【０００３】
【特許文献１】中国特許出願公開第１０１８３１６３３号明細書
【発明の概要】
【発明が解決しようとする課題】
【０００４】
本発明の実施形態の目的は、従来技術の上記欠点を解消することであり、プロセスが簡単で、エネルギー消費が低く、コストが低く、工業生産に適合する非晶質炭素被覆酸化グラフェン複合材料の製造方法と、前記非晶質炭素被覆酸化グラフェン複合材料のリチウムイオン電池の正極材料及び／又はキャパシタの正極材料としての使用とを提供することである。
【課題を解決するための手段】
【０００５】
上記目的を達成するために、本発明の技術的解決法は、以下の通りである。
本発明の実施形態に係る非晶質炭素被覆酸化グラフェン複合材料の製造方法は、酸化グラフェンを得る工程と、前記酸化グラフェンと有機炭素源とを１〜１０：１の質量比で水で混合して混合溶液を生成する工程と、前記混合溶液に対し１００〜２５０℃で水熱反応を実施した後、冷却して、固液分離し、洗浄、乾燥して非晶質炭素被覆酸化グラフェン複合材料を得る工程とを含み、前記有機炭素源はスクロース、グルコース及びポリエチレングリコールから選ばれる少なくとも一種である。
【０００６】
また、本発明に係る非晶質炭素被覆酸化グラフェン複合材料は、上記の製造方法により製造される。
【０００７】
また、本発明の実施形態は、非晶質炭素被覆酸化グラフェン複合材料のリチウムイオン電池及び／又はキャパシタにおける使用を提供する。
【発明の効果】
【０００８】
上述した非晶質炭素被覆酸化グラフェン複合材料の製造方法は、酸化グラフェンと有機炭素源と水とを混合して水熱反応を実施すれば生成物を製造し得るので、製造方法のプロセスは簡単で、エネルギー消費が低く、コストが低く、汚染なく、工業生産に適合する。この方法で製造した非晶質炭素被覆酸化グラフェン複合材料は、炭素と酸化グラフェンとが結合することにより、炭素被覆酸化グラフェンの安定な構造を形成して、非晶質炭素被覆酸化グラフェン複合材料に高い電気伝導率性能及び高い出力密度を与える。当該非晶質炭素被覆酸化グラフェン複合材料をリチウムイオン電池及び／又はキャパシタにおける正極材料に用いる場合、リチウムイオン電池及び／又はキャパシタの出力密度が高くなる。
【図面の簡単な説明】
【０００９】
【図１】本発明に係る炭素被覆酸化グラフェン複合材料の製造方法のプロセスのフローチャートである。
【図２】本発明の実施例１により製造した炭素被覆酸化グラフェン複合材料のＸＲＤスペクトルである。
【図３】電圧範囲が０〜２．０Ｖ、電流が１Ａ／ｇの条件で、本発明の実施例１により製造した炭素被覆酸化グラフェン複合材料を用いて得られた正極シートを含むスーパーキャパシタの最初の充放電曲線図である。
【発明を実施するための形態】
【００１０】
本発明の解決しようとする技術課題、技術案、及び有益な効果を更に明確にするために、以下、実施例を参照して、本発明をさらに詳細に説明する。なお、ここで、記載する具体的な実施例は単に本発明を解釈するためのものであり、本発明を限定するものではないと理解すべきである。
【００１１】
本発明の実施例は、プロセスが簡単で、エネルギー消費が低く、コストが低く、汚染なく、工業生産に適合する炭素被覆酸化グラフェン複合材料の製造方法を提供する。図１は、この炭素被覆酸化グラフェン複合材料の製造方法のプロセスのフローチャートを示す。この方法は、以下の工程を含む。すなわち、
Ｓ１：酸化グラフェンを得る工程と、
Ｓ２：前記酸化グラフェンと有機炭素源とを１〜１０：１の質量比で水で混合して混合溶液を生成する工程と、
Ｓ３：前記混合溶液に対し１００〜２５０℃で水熱反応を実施した後、冷却して、固液分離し、洗浄、乾燥して炭素被覆酸化グラフェン複合材料を得る工程とを含む。
【００１２】
具体的に、前記炭素被覆酸化グラフェン複合材料の製造方法の工程Ｓ１において、酸化グラフェンの取得方法として、実施例１を参照する。
前記炭素被覆酸化グラフェン複合材料の製造方法の工程Ｓ２において、酸化グラフェンと有機炭素源との質量比は２〜５：１であることが好ましい。水の添加量として、好ましくは、水の中における酸化グラフェンの濃度が０．１〜１０ｇ／ｍｌであることを確保する。ここで、前記有機炭素源として、好ましくは、スクロース、グルコース及びポリエチレングリコールから選ばれる少なくとも一種である。不純物の混入を減少するため、水として、好ましくは脱イオン水であり、その他、脱イオン水の代替として、蒸留水を使用することもできる。
【００１３】
前記炭素被覆酸化グラフェン複合材料の製造方法の工程Ｓ３において、前記水熱反応が１００〜２００℃で実施される。この温度が炭素被覆酸化グラフェン複合材料の生成を確実にする。更に、水熱反応の温度は、好ましくは１２０〜２００℃である。この好ましい温度範囲は、酸化グラフェンと炭素との結合を更に有利にして、炭素被覆酸化グラフェン複合材料の歩留まりを向上させることができる。上記の水熱反応の温度範囲を前提として、水熱反応の時間は、好ましくは、１〜１２時間であり、更に好ましくは、５〜１０時間である。この好ましい時間は、水熱反応を十分に実施することを確保し、且つ、不要な電力消費を節約することができる。水熱反応の容器として、水熱反応炉であることが好ましい。その理由として、当該水熱反応炉が、上述した水熱反応温度を提供するとともに、合理的な気圧を提供し、酸化グラフェンと炭素との結合を有利にして、即ち、炭素被覆酸化グラフェン複合材料の生成を有利にすることができる。
【００１４】
工程Ｓ３において、冷却の方法は、本分野の常用な方法を採用すればよい。プロセスを減少し、エネルギー消費を減らすために、好ましくは、自然冷却の方法を採用する。水熱反応生成物に対して固液分離を行う方法として、濾過又は遠心分離などの炭素被覆酸化グラフェン複合材料を収集することができる方法であればよい。
【００１５】
炭素被覆酸化グラフェン複合材料における例えばイオン等の不純物、及び有機炭素源等の余剰な反応物を除去するために、洗浄を行う。これにより、炭素被覆酸化グラフェン複合材料を精製する目的を達成する。炭素被覆酸化グラフェン複合材料を洗浄する方法として、本分野の常用な方法であってもよい。製造コストを低減するために、好ましくは、水洗濾過の方法を採用する。
【００１６】
洗浄された炭素被覆酸化グラフェン複合材料を乾燥するのは、さらに炭素被覆酸化グラフェン複合材料に残留する不純物及び水分を除去するためである。加熱工程において、不純物及び水分を揮発させて、炭素被覆酸化グラフェン複合材料を更に精製する目的を達成する。当該乾燥方法として、好ましくは、通常の送風乾燥であり、温度範囲は、好ましくは８０〜１２０℃であり、乾燥時間は、好ましくは１２〜３６時間であり、これにより、水分を出来るだけ揮発させて、乾燥の目的を達成する。
【００１７】
前記炭素被覆酸化グラフェン複合材料の製造方法にて、酸化グラフェンと有機炭素源とを混合して水熱反応を実施すれば、生成物を製造し得る。その製造プロセスは簡単で、エネルギー消費が低く、コストが低く、汚染なく、工業生産に適合する。
【００１８】
本発明の実施形態は、更に、炭素被覆酸化グラフェン複合材料を提供する。当該炭素被覆酸化グラフェン複合材料は、炭素と酸化グラフェンとが結合することにより、炭素被覆酸化グラフェンの安定な構造を形成して、炭素被覆酸化グラフェン複合材料に高い電気伝導率性能及び高い出力密度を与える。ここで、炭素被覆酸化グラフェン複合材料において、酸化グラフェンを被覆する炭素の質量分率は１０〜５０％である。
【００１９】
前記炭素被覆酸化グラフェン複合材料は、上記の優れた特性を有するため、本発明の実施形態は、更に、前記炭素被覆酸化グラフェン複合材料のリチウムイオン電池及び／又はキャパシタの正極材料としての使用を提供する。当該炭素被覆酸化グラフェン複合材料をリチウムイオン電池及び／又はキャパシタにおける正極材料の製造に用いる場合、リチウムイオン電池及び／又はキャパシタの出力密度が高くなる。
【００２０】
以下、いくつかの実施例を挙げて、炭素被覆酸化グラフェン複合材料の異なる組成、その製造方法、及びその性能などの点を説明する。
【００２１】
実施例１
炭素被覆酸化グラフェン複合材料の製造方法のプロセスは、以下の通りである。
グラファイト→酸化グラフェン→炭素被覆酸化グラフェン→性能測定
工程Ｓ１１：
酸化グラフェン：改良のHummers法により酸化グラフェンを製造する。この製造方法の具体的な工程は、純度９９．５％のグラファイト粉末２０ｇ（５０メッシュ）、過硫酸カリウム１０ｇ及び五酸化リン１０ｇを温度８０℃の濃硫酸へ加えて均一に攪拌し、６時間以上の冷却処理を行った後、溶液が中性を呈するまで濾過、洗浄し、乾燥させる。乾燥処理を経た試料を、温度０℃の２３０ｍＬの濃硫酸へ入れ、それに過マンガン酸カリウム６０ｇを追加し、混合物の温度を２０℃以下に維持し、その後、３５℃の油浴中で２時間保ち、次に、９２０ｍＬの脱イオン水をゆっくり追加する。１５分後、２．８Ｌの脱イオン水（その中に濃度３０％の過酸化水素水５０ｍＬが含有されている）を再度追加して、混合物の色が明るい黄色になり、熱いうちに吸引濾過処理を行い、次に、濃度１０％の塩酸５Ｌで洗浄し、吸引濾過処理を行い、その後、温度６０℃で、４８時間の真空乾燥処理を行って酸化グラフェンを得る。
工程Ｓ１２：
炭素被覆酸化グラフェン：工程Ｓ１１で製造した酸化グラフェン２０ｇを取り、当該酸化グラフェンに対して水２００ｍｌ及びスクロース５ｇを加えて、攪拌して酸化グラフェンとスクロースとを均一に混合させ、酸化グラフェンの濃度が０．１ｇ／ｍｌの均一な混合液を生成する。
工程Ｓ１３：
混合液を小型な高圧反応炉中に移し、１８０℃の反応温度で１０時間反応させて、自然冷却した後、沈殿物を濾過し、洗浄して、１００℃の温度で乾燥させ、炭素被覆酸化グラフェン材料を得る。
【００２２】
図２に示すように、本実施例で製造した炭素被覆酸化グラフェン材料に対してＸ線回折分析により炭素被覆酸化グラフェン材料のＸＲＤスペクトルを得る。図２から分かるように、約１１℃に酸化グラフェンの回折ピークがあって、カーボンの回折ピークが現れず、その原因としては、おそらくカーボンが非晶質炭素であり、又はその含有量が少ないでからである。
【００２３】
本実施例で製造した炭素被覆酸化グラフェン材料を以下のように、正極シートの製造に使用する。その製造方法は以下の通りである。
電極片の調製：炭素被覆酸化グラフェン材料４．５ｇ、アセチレンブラック０．２５ｇ、ＰＶＤＦ０．２５ｇを秤量し、ＮＭＰを滴下してこの混合物をスラリーにさせ、十分に攪拌して均一に混合させ、金属アルミニウム箔上に塗布する。その塗布厚さは、２００μｍであり、その後、１００℃で１２時間真空乾燥した後、取り出して、電極片を形成する。
電極片のロール圧延：電極片を圧延ロールで圧延する。圧延した後の厚さは、１６５μｍである。
電極片の切り取り：ロール圧延した電極片を穴あけ器で直径１０ｍｍの円形電極片にパンチして、精確に秤量する。
スーパーキャパシタの組み立て：グローブボックス内に、電極片、セパレーター及び電解液を電池生産プロセスに従ってスーパーキャパシタに組み立てる。ここで、セパレータはＣｅｌｇａｒｄ２０００であり、電解液は０．５モル／Ｌの１−エチル−３−メチルイミダゾリウムテトラフルオロボレートの溶液であり、組み立てた後、一日放置する。
【００２４】
性能測定：電圧範囲が０〜２．０Ｖで、電流が１Ａ／ｇである条件で、本発明の実施例１により製造した炭素被覆酸化グラフェン材料を用いて得られた正極シートを含むスーパーキャパシタに対して、定電流充放電測定を行う。当該スーパーキャパシタの充放電比容量及び充放電効率の測定結果を表１に示す。その電圧範囲が０〜２．０Ｖで、電流が１Ａ／ｇである条件での最初の充放電曲線図は図３に示す。表１及び図３により分かるように、炭素被覆酸化グラフェン材料を用いて得られた正極シートを含むスーパーキャパシタは、その出力密度が高く、電流が一定であり、その充電比容量が１９２．６３Ｆ／ｇであり、放電比容量が１８１．６９Ｆ／ｇであり、充放電効率が９４．３２％までに高くなる。本実施例で製造した炭素被覆酸化グラフェン材料は優れた性能を有することが示される。
【００２５】
実施例２
炭素被覆酸化グラフェン材料の製造方法のプロセスは、以下の通りである。
工程Ｓ２１：
酸化グラフェン：実施例１の工程Ｓ１１を参照する。
工程Ｓ２２：
炭素被覆酸化グラフェン材料の製造：工程Ｓ２１で製造した酸化グラフェン１５ｇを取り、当該酸化グラフェンに対して水１０ｍｌ及びスクロース５ｇを加えて、攪拌して酸化グラフェンとスクロースとを均一に混合させ、酸化グラフェンの濃度が２．５ｇ／ｍｌの均一な混合液を生成する。
工程Ｓ２３：
混合液を小型な高圧反応炉中に移し、２００℃の反応温度で５時間反応させて、自然冷却した後、沈殿物を濾過し、洗浄して、１００℃の温度で乾燥させ、炭素被覆酸化グラフェン材料を得る。
【００２６】
本実施例で製造した炭素被覆酸化グラフェン材料を、正極シートの製造に使用する。当該正極シートの製造方法は、電極片の調製、電極片のロール圧延、電極片の切り取りの工程を含み、その具体的な製造プロセス及び当該電極片を含むスーパーキャパシタの組み立てなどの工程は、実施例１を参照する。電圧範囲が０〜２．０Ｖで、電流が１Ａ／ｇである条件で、当該スーパーキャパシタに対して、定電流充放電測定を行う。当該スーパーキャパシタの充放電比容量及び充放電効率の測定結果を表１に示す。
【００２７】
実施例３
炭素被覆酸化グラフェン材料の製造方法のプロセスは、以下の通りである。
工程Ｓ３１：
酸化グラフェン：実施例１の工程Ｓ１１を参照する。
工程Ｓ３２：
炭素被覆酸化グラフェン材料の製造：工程Ｓ３１で製造した酸化グラフェン１０ｇを取り、当該酸化グラフェンに対して水５０ｍｌ及びグルコース５ｇを加えて、攪拌して酸化グラフェンとグルコースとを均一に混合させ、酸化グラフェンの濃度が０．２ｇ／ｍｌの均一な混合液を生成する。
工程Ｓ３３：
混合液を小型な高圧反応炉中に移し、１２０℃の反応温度で１０時間反応させて、自然冷却した後、沈殿物を濾過し、洗浄して、１２０℃の温度で乾燥させ、炭素被覆酸化グラフェン材料を得る。
【００２８】
本実施例で製造した炭素被覆酸化グラフェン材料を、正極シートの製造に使用する。当該正極シートの製造方法は、電極片の調製、電極片のロール圧延、電極片の切り取りの工程を含み、その具体的な製造プロセス及び当該電極片を含むスーパーキャパシタの組み立てなどの工程は、実施例１を参照する。電圧範囲が０〜２．０Ｖで、電流が１Ａ／ｇである条件で、当該スーパーキャパシタに対して、定電流充放電測定を行う。当該スーパーキャパシタの充放電比容量及び充放電効率の測定結果を表１に示す。
【００２９】
実施例４
炭素被覆酸化グラフェン材料の製造方法のプロセスは、以下の通りである。
工程Ｓ４１：
酸化グラフェン：実施例１の工程Ｓ１１を参照する。
工程Ｓ４２：
炭素被覆酸化グラフェン材料の製造：工程Ｓ４１で製造した酸化グラフェン２５ｇを取り、当該酸化グラフェンに対して水２５ｍｌ並びにスクロース及びポリエチレングリコールの混合物（スクロース：ポリエチレングリコール＝１：１（質量比））５ｇを加えて、攪拌して酸化グラフェンとスクロースとポリエチレングリコールとを均一に混合させ、酸化グラフェンの濃度が１ｇ／ｍｌの均一な混合液を生成する。
工程Ｓ４３：
混合液を小型な高圧反応炉中に移し、１４０℃の反応温度で８時間反応させて、自然冷却した後、沈殿物を濾過し、洗浄して、１００℃の温度で乾燥させ、炭素被覆酸化グラフェン材料を得る。
【００３０】
本実施例で製造した炭素被覆酸化グラフェン材料を、正極シートの製造に使用する。当該正極シートの製造方法は、電極片の調製、電極片のロール圧延、電極片の切り取りの工程を含み、その具体的な製造プロセス及び当該電極片を含むスーパーキャパシタの組み立てなどの工程は、実施例１を参照する。電圧範囲が０〜２．０Ｖで、電流が１Ａ／ｇである条件で、当該スーパーキャパシタに対して、定電流充放電測定を行う。当該スーパーキャパシタの充放電比容量及び充放電効率の測定結果を表１に示す。
【００３１】
実施例５
炭素被覆酸化グラフェン材料の製造方法のプロセスは、以下の通りである。
工程Ｓ５１：
酸化グラフェン：実施例１の工程Ｓ１１を参照する。
工程Ｓ５２：
炭素被覆酸化グラフェン材料の製造：工程Ｓ５１で製造した酸化グラフェン４０ｇを取り、当該酸化グラフェンに対して水８ｍｌ及びスクロース５ｇを加えて、攪拌して酸化グラフェンとスクロースとを均一に混合させ、酸化グラフェンの濃度が１０ｇ／ｍｌの均一な混合液を生成する。
工程Ｓ５３：
混合液を小型な高圧反応炉中に移し、２００℃の反応温度で５時間反応させて、自然冷却した後、沈殿物を濾過し、洗浄して、９０℃の温度で乾燥させ、炭素被覆酸化グラフェン材料を得る。
【００３２】
本実施例で製造した炭素被覆酸化グラフェン材料を、正極シートの製造に使用する。当該正極シートの製造方法は、電極片の調製、電極片のロール圧延、電極片の切り取りの工程を含み、その具体的な製造プロセス及び当該電極片を含むスーパーキャパシタの組み立てなどの工程は、実施例１を参照する。電圧範囲が０〜２．０Ｖで、電流が１Ａ／ｇである条件で、当該スーパーキャパシタに対して、定電流充放電測定を行う。当該スーパーキャパシタの充放電比容量及び充放電効率の測定結果を表１に示す。
【００３３】
実施例６
炭素被覆酸化グラフェン材料の製造方法のプロセスは、以下の通りである。
工程Ｓ６１：
酸化グラフェン：実施例１の工程Ｓ１１を参照する。
工程Ｓ６２：
炭素被覆酸化グラフェン材料の製造：工程Ｓ６１で製造した酸化グラフェン５０ｇを取り、当該酸化グラフェンに対して水５ｍｌ及びポリエチレングリコール５ｇを加えて、攪拌して酸化グラフェンとポリエチレングリコールとを均一に混合させ、酸化グラフェンの濃度が１０ｇ／ｍｌの均一な混合液を生成する。
工程Ｓ６３：
混合液を小型な高圧反応炉中に移し、１００℃の反応温度で３時間反応させて、自然冷却した後、沈殿物を濾過し、洗浄して、１００℃の温度で乾燥させ、炭素被覆酸化グラフェン材料を得る。
【００３４】
本実施例で製造した炭素被覆酸化グラフェン材料を、正極シートの製造に使用する。当該正極シートの製造方法は、電極片の調製、電極片のロール圧延、電極片の切り取りの工程を含み、その具体的な製造プロセス及び当該電極片を含むスーパーキャパシタの組み立てなどの工程は、実施例１を参照する。電圧範囲が０〜２．０Ｖで、電流が１Ａ／ｇである条件で、当該スーパーキャパシタに対して、定電流充放電測定を行う。当該スーパーキャパシタの充放電比容量及び充放電効率の測定結果を表１に示す。
【００３５】
実施例７
炭素被覆酸化グラフェン材料の製造方法のプロセスは、以下の通りである。
工程Ｓ７１：
酸化グラフェン：実施例１の工程Ｓ１１を参照する。
工程Ｓ７２：
炭素被覆酸化グラフェン材料の製造：工程Ｓ７１で製造した酸化グラフェン１０ｇを取り、当該酸化グラフェンに対して水２ｍｌ及びスクロース１０ｇを加えて、攪拌して酸化グラフェンとスクロースとを均一に混合させ、酸化グラフェンの濃度が１ｇ／ｍｌの均一な混合液を生成する。
工程Ｓ７３：
混合液を小型な高圧反応炉中に移し、２５０℃の反応温度で１時間反応させて、自然冷却した後、沈殿物を濾過し、洗浄して、１２０℃の温度で乾燥させ、炭素被覆酸化グラフェン材料を得る。
【００３６】
本実施例で製造した炭素被覆酸化グラフェン材料を、正極シートの製造に使用する。当該正極シートの製造方法は、電極片の調製、電極片のロール圧延、電極片の切り取りの工程を含み、その具体的な製造プロセス及び当該電極片を含むスーパーキャパシタの組み立てなどの工程は、実施例１を参照する。電圧範囲が０〜２．０Ｖで、電流が１Ａ／ｇである条件で、当該スーパーキャパシタに対して、定電流充放電測定を行う。当該スーパーキャパシタの充放電比容量及び充放電効率の測定結果を表１に示す。
【００３７】
実施例８
炭素被覆酸化グラフェン材料の製造方法のプロセスは、以下の通りである。
工程Ｓ８１：
酸化グラフェン：実施例１の工程Ｓ１１を参照する。
工程Ｓ８２：
炭素被覆酸化グラフェン材料の製造：工程Ｓ８１で製造した酸化グラフェン４５ｇを取り、当該酸化グラフェンに対して水１０ｍｌ及びグルコース５ｇを加えて、攪拌して酸化グラフェンとグルコースとを均一に混合させ、酸化グラフェンの濃度が４．５ｇ／ｍｌの均一な混合液を生成する。
工程Ｓ８３：
混合液を小型な高圧反応炉中に移し、１００℃の反応温度で６時間反応させて、自然冷却した後、沈殿物を濾過し、洗浄して、１１０℃の温度で乾燥させ、炭素被覆酸化グラフェン材料を得る。
【００３８】
本実施例で製造した炭素被覆酸化グラフェン材料を、正極シートの製造に使用する。当該正極シートの製造方法は、電極片の調製、電極片のロール圧延、電極片の切り取りの工程を含み、その具体的な製造プロセス及び当該電極片を含むスーパーキャパシタの組み立てなどの工程は、実施例１を参照する。電圧範囲が０〜２．０Ｖで、電流が１Ａ／ｇである条件で、当該スーパーキャパシタに対して、定電流充放電測定を行う。当該スーパーキャパシタの充放電比容量及び充放電効率の試験結果を表１に示す。
【００３９】
【表１】
0005950935.tif 000002
【００４０】
上述の記載は、本発明の好ましい実施例に過ぎず、本発明を限定するものではない。本発明の精神及び主旨を逸脱しない範囲での種々の変更、均等代替及び改良はすべて本発明の保護範囲に含まれる。
【図１】
0005950935.tif 000003
【図２】
0005950935.tif 000004
【図３】
0005950935.tif 000005